СВАРОЧНАЯ ПРОВОЛОКА С ФЛЮСОВОЙ СЕРДЦЕВИНОЙ, СПОСОБ ЕЕ ИЗГОТОВЛЕНИЯ И ЕЕ ПРИМЕНЕНИЯ

1. Сварочная проволока с флюсовой сердцевиной, которая включает:
оболочку, замкнутую с образованием трубчатой или округлой полости в ней, которая содержит флюс, причем нержавеющая сталь, которую используют для изготовления оболочки, содержит 10%~18% хрома (Cr) по весу.
2. Сварочная проволока с флюсовой сердцевиной по п. 1, в которой:
в процессе волочения относительное удлинение нержавеющей стали, которую используют для изготовления оболочки, выбирают с величиной при 20%, 25%, или с любым значением в диапазоне между 20%-30%.
3. Сварочная проволока с флюсовой сердцевиной по п. 1, в которой:
нержавеющая сталь, которую используют для изготовления оболочки, не содержит Ni, или содержит 5%, или менее, чем 5% Ni по весу.
4. Сварочная проволока с флюсовой сердцевиной по п. 1, в которой:
нержавеющая сталь для изготовления оболочки представляет собой любую нержавеющую сталь из 400-й серии нержавеющих сталей.
5. Сварочная проволока с флюсовой сердцевиной по п. 4, в которой:
нержавеющая сталь, которую используют для изготовления оболочки, представляет собой нержавеющую сталь марок 409 или 410.
6. Сварочная проволока с флюсовой сердцевиной по п. 1, в которой:
флюс содержит 9%~68% Cr, 1%~10% Mn и 2%~15% Si по весу, и остальное количество составляет Fe.
7. Сварочная проволока с флюсовой сердцевиной по п. 1, в которой:
вес флюса составляет 5%~25% от веса сварочной проволоки с флюсовой сердцевиной, или коэффициент заполнения составляет 5%~25%, предпочтительно 10%~20%.
8. Сварочная проволока с флюсовой сердцевиной по п. 1, в которой:
наплавленный металл, сформированный после процесса сварки с использованием сварочной проволоки с флюсовой сердцевиной, имеет 10%~20% Cr, 0,1%~0,8% Mn, и 0,1%~1% Si по весу от наплавленного металла, и остальное количество составляет Fe.
9. Сварочная проволока с флюсовой сердцевиной по одному из пп. 1-8, в которой:
обрабатываемая деталь, выполненная из нержавеющей стали, которая должна быть подвергнута сварке с использованием сварочной проволоки с флюсовой сердцевиной, содержит 10%~18% Cr по весу.
10. Сварочная проволока с флюсовой сердцевиной по п. 9, в которой:
нержавеющая сталь для изготовления обрабатываемых деталей не содержит никель, или содержит менее 5% никеля по весу.
11. Сварочная проволока с флюсовой сердцевиной по п. 9, в которой:
нержавеющая сталь для изготовления обрабатываемых деталей представляет собой нержавеющую сталь, выбранную из нержавеющих сталей 400-й серии.
12. Сварочная проволока с флюсовой сердцевиной по п. 1, причем:
сварочную проволоку с флюсовой сердцевиной изготавливают многократным или двукратным волочением.
13. Сварочная проволока с флюсовой сердцевиной по п. 12, в которой:
относительное удлинение нержавеющей стали, которую используют для изготовления оболочки, выбирают из величины 20%, 25%, или любого значения в диапазоне между 20%-30%.
14. Сварочная проволока с флюсовой сердцевиной, включающая оболочку, замкнутую с образованием трубчатой или округлой полости, которая содержит флюс, причем:
флюс содержит 9%~68% Cr, 1%~10% Mn и 2%~15% Si по весу, и остальное количество составляет Fe.
15. Сварочная проволока с флюсовой сердцевиной по п. 14, в которой:
нержавеющая сталь, которую используют для изготовления оболочки, содержит 10%~18% Cr по весу.
16. Сварочная проволока с флюсовой сердцевиной по п. 14, в которой:
во время процесса волочения относительное удлинение нержавеющей стали, которую используют для изготовления оболочки, выбирают из величины 20%, 25%, или любого значения в диапазоне между 20%-30%.
17. Сварочная проволока с флюсовой сердцевиной по п. 14, в которой:
нержавеющая сталь, которую используют для изготовления оболочки, не содержит никель, или содержит 5%, или менее, чем 5% никеля по весу.
18. Сварочная проволока с флюсовой сердцевиной по п. 14, в которой:
нержавеющая сталь для изготовления оболочки представляет собой любую нержавеющую сталь из 400-ой серии нержавеющих сталей.
19. Сварочная проволока с флюсовой сердцевиной по п. 15, в которой:
вес флюса составляет 5%~25% от веса сварочной проволоки с флюсовой сердцевиной, или коэффициент заполнения составляет 5%~25%, предпочтительно 10%~20%.
20. Сварочная проволока с флюсовой сердцевиной по одному из пп. 14-19, в которой:
обрабатываемая деталь, выполненная из нержавеющей стали, которая должна быть подвергнута сварке с использованием сварочной проволоки с флюсовой сердцевиной, содержит 10%~18% Cr по весу.
21. Сварочная проволока с флюсовой сердцевиной по п. 20, в которой:
нержавеющая сталь для изготовления обрабатываемой детали не содержит никель, или содержит менее 5% никеля по весу.
22. Сварочная проволока с флюсовой сердцевиной по п. 21, в которой:
нержавеющая сталь для изготовления обрабатываемых деталей представляет собой нержавеющую сталь, выбранную из нержавеющих сталей 400-й серии.
23. Сварочная проволока с флюсовой сердцевиной по п. 22, в которой:
вес флюса составляет 5%~25% от веса сварочной проволоки с флюсовой сердцевиной, или коэффициент заполнения составляет между 5%~25%, предпочтительно между 10%~20%.
24. Сварочная проволока с флюсовой сердцевиной по п. 14, причем:
сварочную проволоку с флюсовой сердцевиной изготавливают многократным или двукратным волочением.
25. Сварочная проволока с флюсовой сердцевиной по п. 24, в которой:
в процессе волочения относительное удлинение нержавеющей стали, которую используют для изготовления оболочки, выбирают из величины 20%, 25%, или любого значения в диапазоне между 20%-30%.
26. Способ изготовления сварочной проволоки с флюсовой сердцевиной, которая описана в пп. 1-25, причем способ включает стадии, в которых:
выбирают стальную ленту по любому одному или комбинации пп. 1-25;
заворачивают флюс в стальную ленту; и
формируют сварочную проволоку многократным волочением стальной ленты.
27. Способ применения сварочной проволоки с флюсовой сердцевиной, которая описана в пп. 1-25, причем способ включает стадии, в которых:
готовят сварочную проволоку с флюсовой сердцевиной, которая описана в пп. 1-25; и
применяют сварочную проволоку с флюсовой сердцевиной, которая описана в пп. 1-25, для сварки обрабатываемых деталей, которая описана в пп. 1-26.